(57)【要約】【課題】作業性を確保しつつ、硬化後の目地処理材の収縮、すなわちヤセを少なくし、目地処理材を塗布する作業の回数を減らすことが可能な目地処理材用組成物を提供すること。【解決手段】目地処理材の主材１００質量部に対し、無機質中空粒子１〜２０質量部、鎖状または層状構造を有する鉱物３〜２０質量部を含む目地処理材用組成物を提供する。【選択図】なし【特許請求の範囲】
【請求項１】
目地処理材の主材１００質量部に対し、無機質中空粒子１〜２０質量部、鎖状または層状構造を有する鉱物３〜２０質量部を含むことを特徴とする目地処理材用組成物。
【請求項２】
前記目地処理材の主材が焼石膏又は炭酸カルシウムであることを特徴とする請求項１に記載の目地処理材用組成物。
【請求項３】
前記鎖状または層状構造を有する鉱物が、マイカ、ワラストナイト、アタパルジャイト、ベントナイト、セピオライトからなる群から選ばれる少なくとも１種であることを特徴とする請求項１又は２に記載の目地処理材用組成物。
【請求項４】
前記無機質中空粒子が、シラスバルーン、フライアッシュ、パーライト、ガラスバルーンからなる群から選ばれる少なくとも１種であることを特徴とする請求項１乃至３いずれか一項に記載の目地処理材用組成物。
【請求項５】
前記鎖状または層状構造を有する鉱物が、マイカであることを特徴とする請求項１乃至４いずれか一項に記載の目地処理材用組成物。
【請求項６】
前記無機質中空粒子が、シラスバルーンであることを特徴とする請求項１乃至５いずれか一項に記載の目地処理材用組成物。
【請求項７】
カルボキシメチルセルロース及びその塩類の少なくとも１種以上を含むことを特徴とする請求項１乃至６いずれか一項に記載の目地処理材用組成物。
【請求項８】
前記目地処理材の主材１００質量部に対してカルボキシメチルセルロース及びその塩類の少なくとも１種以上を０．０２〜０．５質量部含むことを特徴とする請求項７に記載の目地処理材用組成物。
【発明の詳細な説明】
【技術分野】
【０００１】
本発明は、建築物の内壁や天井などの内装工事において、隣接する下地材間の目地部に充填することにより目地部を塞ぐとともに、目地部を下地材の表面と略同一の高さに処理するための目地処理材用組成物に関するものである。
【背景技術】
【０００２】
建築物の内装は、まず、内壁あるいは天井を構成する部分に、石膏ボード、合板、ケイ酸カルシウム板などの下地材を複数、所定位置に配置、固定する。次いで、これら下地材間の継ぎ目、すなわち、目地部分に目地処理材を充填する。そして、この目地処理材が乾燥・硬化するまで養生した後に目地部を研磨して下地材と面一となるように平滑化し、その上から壁紙を貼るなどして内壁や天井を仕上げるという手順で一般に行われている。
【０００３】
このような目地処理を行う理由としては、以下の３点が挙げられる。
（１）目地の段差や隙間をなくし、継ぎ目を隠すこと
（２）目地を補強し、亀裂の発生を防止すること
（３）目地を塞ぎ、耐火・遮音性能を確保すること
前記目地処理材としては、主として、乾燥硬化形と反応硬化形のものが使用されている。
【０００４】
乾燥硬化形の目地処理材は、例えば、特許文献１に開示されているように、炭酸カルシウムを主材とし、石粉及び樹脂接着剤などの結合材を配合したものである。これは、一般に塗り付けの作業性が良く、表面が綺麗に仕上がる。また、乾燥硬化形目地処理材は、乾燥しないと硬化しないので製造元でペースト状にして、缶、カートリッジ等の容器に詰めて出荷することができ、建築現場等で混練する必要がないという利点がある。しかしながら、塗工後の乾燥による目地処理材の収縮、つまりヤセが大きく、ひび割れし易いなどの欠点があるため、主に塗厚の小さい仕上げ工程に使用されている。
【０００５】
一方、反応硬化形の目地処理材は、例えば、特許文献２、特許文献３に開示されているように、半水石膏すなわち焼石膏を主材とし、接着剤やその他の添加剤を配合したものである。これは、水和硬化して膨張する特性を持つ焼石膏が主材であるため、乾燥硬化形の目地処理材に比べて収縮量が小さい。従って、比較的肉やせが少なくなるため、主に塗厚の大きい場所などの下塗りに用いられている。しかしながら、反応硬化形の目地処理材であっても、目地処理材が水和硬化する前に、水分が下地に吸収されると、目地部へ塗布した目地処理材の収縮、つまりヤセを生じるという欠点がある。
【０００６】
以上のように、いずれのタイプの目地処理材も収縮するため、目地を形成する目地処理材の表面と目地部の高さが略同一にならず、くぼみが発生する。目地部にくぼみがあると、その上に張った壁紙に凹凸が生じ外観上問題となってしまう。このため、下地材表面と目地部の高さが略同一になるまで、目地処理材の再塗布・再乾燥を繰り返す必要があったが、作業が多くなる上に、１回の塗布、乾燥に時間を要するため、繰り返し回数が多いと工期が長くなるという問題があった。
【０００７】
係る課題を解決する手段として、目地処理材に中空粒子等の、粒子内に空気を含んだ軽量骨材を配合することにより、このヤセを抑えた目地処理材が提案されている。具体的な例としては、特許文献４に、石膏・炭酸カルシウムなどの無機充填剤、中空バルーン・パーライト・ヒル石などの軽量充填剤、及びエマルジョン樹脂を主成分とした液状固着剤とからなる下地調整剤が開示されている。
【０００８】
しかしながら、ヤセを少なくするためには中空粒子の配合量を増加する必要があるが、添加量の増加に伴い、目地処理材をヘラで塗りつける際の作業性が悪化するという問題があった。このため、中空粒子の配合量を一定量以上に増やすこともできず、係る方法ではヤセを十分に低減できなかった。
【０００９】
このように、従来の目地処理材においては、作業性を確保しつつ十分にヤセを低減できている材料はなく、これらの問題を解決できる、より高性能な目地処理材が求められていた。
【先行技術文献】
【特許文献】
【００１０】
【特許文献１】実公昭５８−３５７９９号公報
【特許文献２】特公昭５９−１９０５９号公報
【特許文献３】特開昭５５−１４４４５９号公報
【特許文献４】特開２００１−４０２７７号公報
【発明の概要】
【発明が解決しようとする課題】
【００１１】
本発明は上記従来技術の問題点に鑑み、作業性を確保しつつ、硬化後の目地処理材の収縮、すなわちヤセを少なくし、目地処理材を塗布する作業の回数を減らすことが可能な目地処理材用組成物を提供する。
【課題を解決するための手段】
【００１２】
上記課題を解決するため本発明は、目地処理材の主材１００質量部に対し、無機質中空粒子１〜２０質量部、鎖状または層状構造を有する鉱物３〜２０質量部を含むことを特徴とする目地処理材用組成物を提供する。
【発明の効果】
【００１３】
本発明によれば、目地処理材をヘラで塗りつける際の作業性を良好に保ちつつも、ヤセの少ない目地処理材を提供することが可能となる。また、ヤセが少なくなることにより、目地処理材を目地部へ塗布する回数を減らすことができ、工期の短縮が可能となる。
【図面の簡単な説明】
【００１４】
【図１】本発明の実施例１乃至４の評価方法の説明図
【図２】本発明の実施例５、６の評価方法の説明図
【発明を実施するための形態】
【００１５】
以下、本発明を実施するための形態について説明するが、本発明は、下記の実施形態に制限されることはなく、本発明の範囲を逸脱することなく、下記の実施形態に種々の変形および置換を加えることができる。
【００１６】
本発明の発明者は、無機質中空粒子と、鎖状または層状構造を有する鉱物とを、所定量ずつ目地処理材に配合することにより、作業性を良好に保ちつつ、従来よりもヤセを低減できることを見出し、本発明を完成させた。
【００１７】
本発明の目地処理材用組成物としては、主材１００質量部に対し、無機質中空粒子を１〜２０質量部、鎖状又は層状構造を有する鉱物を３〜２０質量部を含むものである。ここで、ヤセへの効果や、作業性、コスト等を考慮して、無機質中空粒子を５〜１５質量部、鎖状または層状構造を有する鉱物を５〜１５質量部含むことがより好ましい。更には、鎖状または層状構造を有する鉱物が８〜１５質量部含むことが好ましい。
【００１８】
なお、本発明の目地処理材用組成物は、さらに水分、樹脂剤（ポリビニルアルコール、ポリ酢酸ビニル樹脂等）、硬化調整剤（二水石膏等）、増粘剤（メチルセルロース、メチルヒドロキシエチルセルロース、エチルヒドロキシエチルセルロース、ヒドロキシプロピルメチルセルロース等）等を適宜添加、混錬し、ペースト状に調製し目地処理材としてから使用する。
【００１９】
前記主材としては、目地処理材において従来から使用されているものを同様に採用することができる。具体的には、焼石膏（半水石膏）または、炭酸カルシウムが好ましく使用できる。
【００２０】
前記無機質中空粒子としては、無機化合物、無機鉱物等の中空粒子であれば物質が限定されるものではなく使用できる。なかでも、物質の安定性、コストや入手容易性の観点から、シラスバルーン、フライアッシュ、パーライト、ガラスバルーンが好ましく使用できる。特に、シラスバルーンがより好ましく使用できる。なお、添加する無機質中空粒子は１種類に限定されるものではなく、同時に複数種類を添加することもできる。
【００２１】
また、その粒径は目地処理材の使用する場所、作業性等を考慮して適宜選択されるものであり、限定されない。例えば、下塗り用として使用する場合には、作業性を損なわない程度に比較的大きな粒径のものも許容される。ただし、上塗り用途など、施工表面部分に使用する場合には、外観を良くするために粒径の小さいものが好ましい。このような場合、平滑性を失わないように平均粒径で２０〜３００μｍ程度のものを使用することが好ましく、更には３０〜１５０μｍ程度のものを使用することが好ましい。
【００２２】
次に、前記鎖状または層状構造を有する鉱物とは、その結晶構造中に鎖状または層状の構造を有するものを意味しており、係る構造を有するものであれば特に限定されず使用できる。ただし、コストや、入手容易性の観点から、層状構造を有するマイカ、ワラストナイト、ベントナイト、鎖状構造を有するアタパルジャイト、セピオライト等が好ましく使用でき、特に、マイカがより好ましく使用できる。なお、無機質中空粒子の場合と同様に、添加する鎖状または層状構造を有する鉱物は１種類に限定されるものではなく、同時に複数種類を添加することもできる。また、その粒径については、中空粒子と同様に、使用する場所、作業性等を考慮して適宜選択されるものであり限定されない。
【００２３】
また、本発明の目地処理材用組成物は、さらにカルボキシメチルセルロース及びその塩類（以下「ＣＭＣ及びその塩類」ともいう）の少なくとも1種以上を含むことが好ましい。
【００２４】
カルボキシメチルセルロース及びその塩類の添加量としては特に限定されるものではなく、作業性等を考慮して規定することができるが、例えば目地処理材の主材１００質量部に対して、０．６質量部以下であることが好ましく、０．５質量部以下であることがより好ましく、０．１質量部以下であることが更に好ましい。
【００２５】
下限値については特に限定されるものではなく、添加されている、すなわち０質量部より多いことが好ましく、０．０２質量部以上であることがより好ましい。
【００２６】
なお、カルボキシメチルセルロース及びその塩類は、上記のように１種以上添加することができ、２種以上添加する場合には、添加量の合計が上記範囲を満たすことが好ましい。
【００２７】
特に目地処理材の主材１００質量部に対してカルボキシメチルセルロース及びその塩類の少なくとも１種以上を０．０２〜０．５質量部含むように添加した場合、作業性を損ねることなく、大幅にヤセを低減することができるため好ましい。
【００２８】
カルボキシメチルセルロース及びその塩類は、前記増粘剤として例示列挙したセルロースエーテル類とは異なり、吸水性が非常に良く、目地処理材に用いようとすると、目地処理材用組成物を混練するために必要となる水量が多くなり、水量が多くなることに起因する目地処理材の「ヤセ」の原因となりえる。しかし、本発明者らが本発明の目地処理材用組成物に対して適用を検討したところ、従来の知見とは異なり、目地処理材として用いたときにヤセを低減させる効果があることを見出したものである。
【００２９】
これは、無機質中空粒子と、鎖状または層状構造を有する鉱物と、カルボキシメチルセルロース及びその塩類とを同時に添加することによって、何らかの相互作用が生じたためヤセが起こりにくくなる、又は、カルボキシメチルセルロース及びその塩類を添加することによって、本発明の目地処理材用組成物に水を添加し、混練して目地処理材として用いる際、目地処理材中に含まれる気泡が破泡しにくくなり、塗布後、乾燥した際にヤセが起こりにくくなると考えられる。
【実施例】
【００３０】
以下に具体的な実施例を挙げて説明するが、本発明はこれらの実施例に限定されるものではない。
【００３１】
実施例１〜４においては、それぞれ表１〜４に示す配合の質量比で原料を混合し、本発明の目地処理材用組成物を用いた目地処理材を作製した。そして、実際の施工現場同様、図１に示す、石膏ボードの小口部の突き付け部を鉋で削ることにより作製したＶカット目地１１（図１中、Ｖカット目地の幅１２は６ｍｍ、深さ１３は６ｍｍとなっている）へ目地処理材を１回塗布し、十分に乾燥した後、目地部のくぼみを「ヤセ」としてダイヤルゲージを用いて測定し、評価した。作業性が良好な目地処理材は、石膏ボード表面と目地部の高さが略同一になるまで、すなわち、目地部のくぼみがなくなるまで、目地処理材の再塗布・再乾燥を繰り返した。そして、その回数は各表中、目地部が平滑になるまでの塗布回数として記録した。
【００３２】
作業性の評価は、作業性が良好であるものを丸、良好でないものを×として評価した。作業性が良好でないものとは、目地処理材が十分伸びない等の理由で目地部への充填が困難な場合を意味している。
【００３３】
そして、表中の「水／粉体（％）」とは水の質量の、主材、無機質中空粒子、鎖状または層状構造を有する鉱物、樹脂剤、硬化調整剤、増粘剤の合計質量に対する比を百分率で示したものであり、各試料の粘度、濃度が作業する上で最適になるように水を調整、添加した。
【００３４】
また、樹脂剤、硬化調整剤、増粘剤としては、目地処理材において一般的に使用されているものを使用することができる。本実施例においては、樹脂剤としてポリビニルアルコールを、硬化調整剤として二水石膏を、増粘剤としてセルロースエーテルをそれぞれ使用した。
【００３５】
なお、実施例１、２については、主材として焼石膏を使用して反応硬化形の目地処理材とした。また、実施例３、４については、主材として炭酸カルシウムを使用して乾燥硬化形の目地処理材とした。
【実施例１】
【００３６】
上述のように、主材として焼石膏を使用した。また、無機質中空粒子としてはシラスバルーンを、鎖状または層状構造を有する鉱物としてはマイカをそれぞれ使用し、その添加量を変化させて、性能を評価した。また、比較例として、無機質中空粒子、鎖状または層状構造を有する鉱物を添加していないブランク試料、シラスバルーン、マイカのいずれかしか添加していない試料についても検討を行なった。結果を表１に示す。
【００３７】
【表１】
2012251418.tif 000002
無機質中空粒子と、鎖状または層状構造を有する鉱物とを併用して使用した実施例１（試料Ｎｏ．０１１〜０１５）では、ヤセが０．２〜０．４ｍｍとなった。なお、無機質中空粒子と、鎖状または層状構造を有する鉱物を添加せず、同様に実施した比較例であるブランク試料（試料Ｎｏ.１１１）ではヤセが１．０ｍｍであったことから、本発明によりヤセを半分以下とすることができた。これに対して、併用せずにいずれか一方のみを添加した比較例（試料Ｎｏ．１１２、１１３）では０．８、１．０ｍｍとなっており、ヤセの低減について併用した場合に比べて効果が小さいことが分かる。特に、試料Ｎｏ．１１３のマイカのみを添加した場合は、添加していない場合と全く変化がない結果となった。つまり、マイカのみではヤセを低減させる効果はなかった。また、本発明と同程度のヤセとなるように、無機質中空粒子を多く入れた比較例（試料Ｎｏ．１１４）では、ヤセは低減するものの、作業性が損なわれ、Ｖカット目地部に容易に目地処理材を充填することができず、実際の使用に耐えられるものではなかった。
【００３８】
以上のように、無機質中空粒子と鎖状または層状構造を有する鉱物とを組み合わせることによって、それぞれ個別に添加した場合とは異なり、作業性を良好なものとしつつも、ヤセを大幅に低減させることができた。これは両者を同時に添加することによって何らかの相互作用が生じたためと考えられる。また、ヤセが低減したため目地部が平坦になるまでの塗布回数が３回から２回と少なくすることができ、工期の短縮が可能となった。
【実施例２】
【００３９】
本実施例においては、実施例１と同様に、主材として焼石膏を使用した。ただし、無機質中空粒子として、フライアッシュ、パーライト、ガラスバルーンを、鎖状または層状構造を有する鉱物として、ワラストナイト、アタパルジャイト、ベントナイト、セピオライトをそれぞれ使用した。また、比較例として、無機質中空粒子、鎖状または層状構造を有する鉱物の添加量を変化させて検討を行った。表２に結果を示す。
【００４０】
【表２】
2012251418.tif 000003
表２に示すように、本発明の目地処理材用組成物を用いた試料（試料Ｎｏ．０２１〜０２５）は、いずれもヤセが０．５ｍｍ以下と少なく、作業性も良好なものとなった。また、実施例１の場合と同様に塗布回数を２回にまで少なくできることができた。つまり、無機質中空粒子、鎖状または層状構造を有する鉱物であれば特定の材料に限定されることなく使用でき、本発明の目的を達成できることが分かる。
【００４１】
これに対して、比較例である試料Ｎｏ．１２１、１２２に示すように、無機質中空粒子、鎖状または層状構造を有する鉱物のいずれかを過剰に添加した場合、作業性が悪化しており、実際の使用に耐えないことが分かる。また、同じく比較例である試料Ｎｏ．１２３、１２４に示すように、その添加量が一方でも少なければ、ヤセはほとんど低減しなかった。以上の結果から、本発明の目的を達成するためには各成分をそれぞれ所定量添加する必要があることが分かる。
【実施例３】
【００４２】
実施例３においては、上述のように、主材として炭酸カルシウムを使用した。また、無機質中空粒子としてはシラスバルーンを、鎖状または層状構造を有する鉱物としてはマイカをそれぞれ使用し、その添加量を変化させて、性能を評価した。また、比較例として、ブランク試料、シラスバルーン、マイカのいずれかしか添加していないものについて検討を行なった。結果を表３に示す。
【００４３】
【表３】
2012251418.tif 000004
表３の結果によれば、無機質中空粒子と、鎖状または層状構造を有する鉱物とを併用して使用した場合（試料Ｎｏ．０３１〜０３５）では、ヤセが０．４〜０．８ｍｍとなった。ここで、無機質中空粒子、鎖状または層状構造を有する鉱物を添加せずに同様に実施した比較例であるブランク試料（試料Ｎｏ．１３１）では、ヤセは１．５ｍｍであったことから、本実施例では、ヤセを半分以下程度に低減できている。
【００４４】
これに対して、いずれか一方のみしか添加していない比較例（試料Ｎｏ．１３２、１３３）ではヤセが１．２ｍｍ、１．４ｍｍとなっており、併用した場合に比べて効果が小さい。特に、試料Ｎｏ．１３３のマイカのみを添加した場合はほとんど変化がない。また、ヤセを本発明と同程度のものとするために、無機質中空粒子を多量に配合した比較例である試料Ｎｏ．１３４は、ヤセについては改善されるものの、作業性が悪く目地処理材としての使用は困難であった。これら結果は、主材として焼石膏を使用した場合と同様の結果を示している。
【００４５】
以上のように、主材が炭酸カルシウムでも本発明を適用することによって、作業性を良好なものとしつつもヤセを大幅に低減できた。つまり、本発明は、主材の種類によらず適用できるものであり、目地処理材用組成物全般に適用できるものといえる。
【実施例４】
【００４６】
実施例４においては、実施例３と同様に、主材として炭酸カルシウムを使用した。ただし、無機質中空粒子として、フライアッシュ、パーライト、ガラスバルーンを、鎖状または層状構造を有する鉱物として、ワラストナイト、アタパルジャイト、ベントナイト、セピオライトをそれぞれ使用した。また、比較例として、無機質中空粒子、鎖状または層状構造を有する鉱物の添加量を変化させて検討を行った。表４に結果を示す。
【００４７】
【表４】
2012251418.tif 000005
表４に示すように、本発明の目地処理材用組成物を用いた試料（試料Ｎｏ．０４１〜０４５）は、いずれもヤセが０．８〜１．０ｍｍと少なく、作業性も良好なものとなった。また、その結果、実施例３の場合と同様に塗布回数を３回にまで少なくすることができた。つまり、主材が炭酸カルシウムの場合でも、無機質中空粒子、鎖状または層状構造を有する鉱物を所定量ずつ含むものであれば、無機質中空粒子、鎖状または層状構造を有する鉱物は特定の材料に限定されることなく使用でき、本発明の目的を達成できることが分かる。
【００４８】
これに対して、比較例である試料Ｎｏ．１４１、１４２に示すように、無機質中空粒子、鎖状または層状構造を有する鉱物のいずれかを過剰に添加した場合、作業性が悪くなるため実使用に耐えないことが分かる。また、比較例である試料Ｎｏ．１４３、１４４に示すように、その添加量が一方でも少なければ、ヤセをほとんど低減することはできず、本発明の目的は達成し得ないことが分かる。従って、この場合でも、無機質中空粒子、鎖状または層状構造を有する鉱物をそれぞれ所定量添加することが必要であることが分かる。
【００４９】
以上のように、本発明においては、無機質中空粒子と鎖状または層状構造を有する鉱物を同時に所定量、目地処理材に添加することによって、それぞれを単独で添加した場合とは異なり、作業性を良好に保ったまま、目地処理材のヤセを低減することが可能となった。
【実施例５】
【００５０】
本実施例では、カルボキシメチルセルロースナトリウム塩（以下、「ＣＭＣ-Ｎａ」とも記載する）の添加効果について評価を行った。
【００５１】
主材として焼石膏を使用した。また、無機質中空粒子としてはシラスバルーンを、鎖状または層状構造を有する鉱物としてはマイカをそれぞれ使用し、カルボキシメチルセルロースナトリウム塩の添加量を変化させて、その性能を評価した。
【００５２】
具体的な実験手順としては、表５に示す配合の質量比で各原料を混合し、本発明の目地処理材用組成物を用いた目地処理材を作製した。
【００５３】
そして、評価方法としては、図２に示すような目透し目地を石膏ボードを組み合わせて作製し、図２中の目地部２１に作製した目地処理材を目地が埋まるまで充填し、十分に乾燥した後、目地部のくぼみを「ヤセ」としてダイヤルゲージを用いて測定し、評価した。また、石膏ボード表面と目地部２１の高さが略同一になるまで、すなわち、目地部２１のくぼみがなくなるまで、目地処理材の再塗布・再乾燥を繰り返した。そして、その回数は各表中、目地部が平滑になるまでの塗布回数として記録した。
【００５４】
なお、図２中の目地部２１は直方体形状をしており、その幅２２は１０ｍｍ、深さ２３は１２．５ｍｍとなっている。
【００５５】
作業性の評価は、作業性が良好であるものを丸、多少充填しにくいものについては三角として評価した。多少充填しにくいとは、目地処理材を目地部に充填する際、目地処理材が若干伸びにくく力を要することを意味している。
【００５６】
そして、表中の「水／粉体（％）」とは水の質量の、主材、無機質中空粒子、鎖状または層状構造を有する鉱物、樹脂剤、硬化調整剤、増粘剤及びＣＭＣ-Ｎａの合計質量に対する比を百分率で示したものであり、各試料の粘度、濃度が作業する上で最適になるように水を調整、添加した。
【００５７】
また、樹脂剤、硬化調整剤、増粘剤としては、目地処理材において一般的に使用されているものを使用することができる。本実施例においては、樹脂剤としてポリビニルアルコールを、硬化調整剤として二水石膏を、増粘剤としてメチルセルロースをそれぞれ使用した。
【００５８】
結果を表５に示す。
【００５９】
【表５】
2012251418.tif 000006
表５の結果によれば、カルボキシメチルセルロースナトリウム塩を添加した試料Ｎｏ．０５２〜０５５については、添加していない試料Ｎｏ．０５１と比較して、作業性を損ねることなくヤセが低減していることが分かる。特に試料Ｎｏ．０５４については試料Ｎｏ．０５１と比較してヤセが最大で半分にまで低減していることが分かる。また、目地部が平滑になるまでの処理回数も３回から２回に少なくなることも分かる。ただし、カルボキシメチルセルロースナトリウム塩の添加量が特に多い試料Ｎｏ．０５６については、ヤセの効果については添加していない場合と同程度で十分な性能を有するものの、作業性が若干低下していることが確認された。
【００６０】
以上のように本発明の目地処理材用組成物において、ＣＭＣ及びその塩類を添加することにより、目地処理材として用いた際にヤセを低減させ、繰り返し塗布（充填）する回数についても低減できることが確認できた。これは、無機質中空粒子と、鎖状または層状構造を有する鉱物と、カルボキシメチルセルロース及びその塩類とを同時に添加することによる何らかの相互作用によるもの、又はＣＭＣ及びその塩類が有する、目地処理材中に含まれる気泡が破泡すること（気泡がつぶれること）を防ぐ機能によるものと考えられる。
【実施例６】
【００６１】
本実施例においては、主材として炭酸カルシウムを用いた以外は実施例５と同様にしてカルボキシメチルセルロースナトリウム塩の添加効果について評価を行った。
【００６２】
具体的な実験手順としては、表６に示す配合の質量比で各原料を混合し、本発明の目地処理材用組成物を用いた目地処理材を作製した。
【００６３】
そして、評価方法としては、実施例５と同様にして行った。
【００６４】
結果を表６に示す。
【００６５】
【表６】
2012251418.tif 000007
表６の結果によれば、カルボキシメチルセルロースナトリウム塩を添加した試料Ｎｏ．０６２〜０６５については、添加していない試料Ｎｏ．０６１と比較して、作業性を損ねることなくヤセが低減していることが分かる。特に試料Ｎｏ．０６４については最大で試料Ｎｏ．０６１と比較してヤセが２／３まで低減していることが分かる。また、目地部が平滑になるまでの処理回数も５回から４回に少なくなることも分かる。ただし、カルボキシメチルセルロースの添加量が特に多い試料Ｎｏ．０６６については、ヤセの効果については添加していない場合と同程度で十分な性能を有するものの、作業性が若干低下していることが確認された。
【００６６】
以上のように本発明の目地処理材用組成物において、ＣＭＣ及びその塩類を添加することにより、目地処理材として用いた際にヤセを低減させ、繰り返し塗布（充填）する回数についても低減できることが確認できた。これは、無機質中空粒子と、鎖状または層状構造を有する鉱物と、カルボキシメチルセルロース及びその塩類とを同時に添加することによる何らかの相互作用によるもの、又はＣＭＣ及びその塩類が有する、目地処理材中に含まれる気泡が破泡すること（気泡がつぶれること）を防ぐ機能によるものと考えられる。
【産業上の利用可能性】
【００６７】
本発明は、建築物の内壁や天井などの内装工事において、隣接する下地材間の目地部に充填することにより目地部を塞ぐとともに、目地部を下地材の表面と略同一の高さに処理するための目地処理材に用いる目地処理材用組成物に関する発明である。そして、本発明によれば、ヘラで塗りつける際の作業性を確保しつつ、よりヤセを少なくすることができる。また、従来よりも少ない塗布回数で目地処理を完了することができる。
【図１】
2012251418.tif 000008
【図２】
2012251418.tif 000009